(57)【特許請求の範囲】
【請求項１】
（Ａ）常温で固体のエポキシ樹脂、（Ｂ）常温で固体のフェノール樹脂、（Ｃ）無機充填材及び（Ｄ）平均粒径５μｍ以下で粒径２０μｍ以上が全体の５重量％以下で、かつ融点又は軟化点が１００℃以上、３００℃以下の潜伏性硬化促進剤を必須成分とする半導体封止用エポキシ樹脂組成物であって、潜伏性硬化促進剤が、一般式（１）又は一般式（２）で示され、かつ粉砕装置を用いて粉砕したものであり、無機充填材が、平均粒径１０〜３０μｍの溶融球状シリカで、かつ溶融球状シリカが全樹脂組成物中８５〜９３重量％である半導体封止用エポキシ樹脂組成物。
【化１】
0004742435.tif 000007
（Ｐはリン原子、Ｒ１、Ｒ２、Ｒ３及びＲ４は、芳香環もしくは複素環を有する１価の有機基又は１価の脂肪族基であり、かつリン原子とＲ１、Ｒ２、Ｒ３及びＲ４がＰ−Ｃ結合を形成するものであり、それらは互いに同一であっても異なっていてもよい。Ａ１は２価の芳香族基、Ｂ１は単結合又はエーテル基、スルホン基、スルフィド基、カルボニル基から選ばれる２価の置換基又は炭素原子数１〜１３の２価の有機基を表す。ｍは０以上の数を示す。）
【化２】
0004742435.tif 000008
（Ｐはリン原子、Ｒ１、Ｒ２、Ｒ３及びＲ４は、芳香環もしくは複素環を有する１価の有機基又は１価の脂肪族基であり、かつリン原子とＲ１、Ｒ２、Ｒ３及びＲ４がＰ−Ｃ結合を形成するものであり、それらは互いに同一であっても異なっていてもよい。Ａ２は２価の芳香族基を表す。ｍは０以上の数を示す。）
【請求項２】
請求項１記載のエポキシ樹脂組成物を用いて半導体素子を封止してなることを特徴とする半導体装置。
【発明の詳細な説明】
【０００１】
【発明の属する技術分野】
本発明は、保存性と硬化性が良好な半導体封止用エポキシ樹脂組成物及び半導体装置に関するものである。
【０００２】
【従来の技術】
ＩＣ、ＬＳＩ等の半導体素子を封止するエポキシ樹脂組成物には、混練時の温度では硬化が進まないが、成形時の温度では十分な硬化促進作用をする種々の潜伏性硬化促進剤の開発がなされてきている。潜伏性硬化促進剤とは、適切な温度以上で触媒活性を示すために優れた硬化性と、それ以下の温度では触媒活性を示さず、優れた安定性を有する硬化促進剤のことである。例えば特開平８−２９５７２１号公報においては、ホウ素上の置換基を特定の構造としたテトラ置換ホスホニウム・テトラ置換ボレートが、優れた硬化性と常温での保存安定性を両立することが開示されている。テトラ置換ホスホニウム・テトラ置換ボレートは、アニオン部とカチオン部のイオン結合が解離して触媒活性を示すため、結合が解離する温度を変化させることで触媒活性を示す温度を変えることができる。ホウ素上の置換基を特定の構造にすると、このイオン結合は適度な強さとなり混練温度では活性を示さず、成形温度ではイオン結合が解離し、速やかに活性を示す。これにより優れた硬化性と優れた安定性、即ち潜伏性を発現するのである。
【０００３】
従来から用いられている硬化促進剤としては、イミダゾール、ジアザビシクロアルケン類、トリアリールホスフィン等があるが、これらの硬化促進剤は比較的低温でも作用するため、これらを用いたエポキシ樹脂組成物は混練時に反応が進んでしまうため、成形時の流動性の低下から充填不良が発生したり、半導体素子の金ワイヤーが断線し導通不良が発生する等の問題点が生じる。
生産性向上に対する要求が厳しくなっていることから、成形時間を短縮することによる成形サイクルの効率化が進められており、特開平８−２９５７２１号公報に記載されたテトラ置換ホスホニウム・テトラ置換ボレートがある。これは非常に高い潜伏性を有する硬化促進剤であり、常温保存特性に優れ、潜伏性故に流動性にも優れた樹脂組成物を与える硬化促進剤であるが、潜伏性が高いが故に生産性向上という観点からは若干の問題が生じる場合がある。即ち成形温度によってはイオン結合が解離し、活性を示すまでに若干の時間を要する場合があるために成形サイクルを短縮するには難点があった。
【０００４】
潜伏性硬化促進剤に関する技術として、例えば特開平８−４１２９０号公報に開示されている種々の有機酸とホスホニウムイオンとの塩構造を有するものがあり、この潜伏性硬化促進剤は、イオン対が比較的容易に外部環境の影響を受けるため、近年の低分子エポキシ樹脂やフェノールアラルキル樹脂を用いる半導体封止材料にとっては不満足であった。更に近年の無機充填材の高充填化技術に対しては、より少ない樹脂成分でエポキシ樹脂組成物を構成する必要があることから、硬化促進剤の配合量をより低減させても良好な硬化性を発現するものが求められている。
上述のように、潜伏性硬化促進剤に関して種々の検討がなされているが、エポキシ樹脂組成物の保存性に優れ、速硬化性で、かつ流動性の高いエポキシ樹脂組成物が望まれている。
【０００５】
【発明が解決しようとする課題】
本発明は、無機充填材を高充填化すると樹脂成分が減少するので、従来用いられていた平均粒径の潜伏性硬化促進剤では、局所的にしか行き渡らないため、硬化促進剤の配合量を増加しないと硬化が不十分となり、硬化性と流動性のバランスが取れなくなる欠点を、硬化促進剤の平均粒径を小さくし、より少ない潜伏性硬化促進剤を均一に分散させることにより、硬化性と流動性とのバランスがとれ、かつ保存性にも優れたエポキシ樹脂組成物及び半導体装置を提供するものである。
【０００６】
【課題を解決するための手段】
本発明は、
［１］（Ａ）常温で固体のエポキシ樹脂、（Ｂ）常温で固体のフェノール樹脂、（Ｃ）無機充填材及び（Ｄ）平均粒径５μｍ以下で粒径２０μｍ以上が全体の５重量％以下で、かつ融点又は軟化点が１００℃以上、３００℃以下の潜伏性硬化促進剤を必須成分とする半導体封止用エポキシ樹脂組成物であって、潜伏性硬化促進剤が、一般式（１）又は一般式（２）で示され、かつ粉砕装置を用いて粉砕したものであり、無機充填材が、平均粒径１０〜３０μｍの溶融球状シリカで、かつ溶融球状シリカが全樹脂組成物中８５〜９３重量％である半導体封止用エポキシ樹脂組成物、
【０００７】
【化３】
0004742435.tif 000002
（Ｐはリン原子、Ｒ1、Ｒ2、Ｒ3及びＲ4は、芳香環もしくは複素環を有する１価の有機基又は１価の脂肪族基であり、かつリン原子とＲ1、Ｒ2、Ｒ3及びＲ4がＰ−Ｃ結合を形成するものであり、それらは互いに同一であっても異なっていてもよい。Ａ1は２価の芳香族基、Ｂ1は単結合又はエーテル基、スルホン基、スルフィド基、カルボニル基から選ばれる２価の置換基又は炭素原子数１〜１３の２価の有機基を表す。ｍは０以上の数を示す。）
【０００８】
【化４】
0004742435.tif 000003
（Ｐはリン原子、Ｒ1、Ｒ2、Ｒ3及びＲ4は、芳香環もしくは複素環を有する１価の有機基又は１価の脂肪族基であり、かつリン原子とＲ1、Ｒ2、Ｒ3及びＲ4がＰ−Ｃ結合を形成するものであり、それらは互いに同一であっても異なっていてもよい。Ａ2は２価の芳香族基を表す。ｍは０以上の数を示す。）
【０００９】
［２］第［１］項に記載のエポキシ樹脂組成物を用いて半導体素子を封止してなることを特徴とする半導体装置、
である。
【００１０】
【発明の実施の形態】
本発明に用いるエポキシ樹脂は、１分子内にエポキシ基を２個以上有するモノマー、オリゴマー、ポリマー全般を指し、例えばビフェニル型エポキシ樹脂、オルソクレゾールノボラック型エポキシ樹脂、ジシクロペンタジエン変性フェノール型エポキシ樹脂、ナフトール型エポキシ樹脂、トリフェノールメタン型エポキシ樹脂等が挙げられる。
本発明に用いるフェノール樹脂は、１分子内に２個以上のフェノール性水酸基を有するモノマー、オリゴマー、ポリマー全般を指し、フェノールノボラック樹脂、クレゾールノボラック樹脂、フェニレン又はジフェニレン骨格を有するフェノールアラルキル樹脂、ナフトールアラルキル樹脂、テルペン変性フェノール樹脂、ジシクロペンタジエン変性フェノール樹脂等が挙げられる。
【００１１】
本発明に用いる無機充填材は、特に制限はなく、一般に封止材料に用いられているものを使用することができる。例えば溶融破砕シリカ粉末、溶融球状シリカ粉末、結晶シリカ粉末、２次凝集シリカ粉末、アルミナ、チタンホワイト、水酸化アルミニウム等が挙げられ、特に溶融球状シリカ粉末が好ましい。形状は限りなく真球状であることが好ましく、又粒子の大きさの異なるものを混合することにより充填量を多くすることができる。
【００１２】
この無機充填材の配合量としては、全エポキシ樹脂組成物中７０〜９３重量％が好ましい。７０重量％未満だと無機充填材による補強効果が充分に発現しないおそれがあり、９３重量％を越えると、樹脂組成物の流動性が低下し成形時に充填不良等が生じるおそれがあるので好ましくない。特に平均粒径１０〜３０μｍの溶融球状シリカを全エポキシ樹脂組成物中８５〜９３重量％含む高充填材の場合は、従来の硬化促進剤の代わりに平均粒径５μｍ以下で粒径２０μｍ以上が全体の５重量％以下とした潜伏性硬化促進剤を用いることにより、硬化性、流動性及び保存性が格段に優れたエポキシ樹脂組成物を得ることができる。
【００１３】
本発明に用いる潜伏性硬化促進剤は、平均粒径５μｍ以下で粒径２０μｍ以上が全体の５重量％以下で、かつ融点又は軟化点が１００℃以上、３００℃以下という特性を有しているものである。平均粒径５μｍ以下でかつ粒径２０μｍ以上が全体の５重量％を越えると、硬化促進剤の配合量を増やさなければ硬化性の向上が見られず、硬化性と流動性のバランスが悪くなる。潜伏性硬化促進剤の融点又は軟化点が１００℃未満であると、混練時やエポキシ樹脂組成物の保存時に粘度上昇が起きるというように潜伏性に問題が生じる。融点又は軟化点が３００℃を越えると成形時に硬化反応が進まないおそれがあり好ましくない。平均粒径５μｍ以下で粒径２０μｍ以上が全体の５重量％以下にするには、発熱、融解しないような粉砕装置を用いて粉砕すればよい。融点又は軟化点は、示差走査型熱量計を用いて、昇温速度５℃／分での測定時の吸熱のピーク温度である。これらを満足させるものとしては、前記した一般式（１）、一般式（２）で示される構造のものが挙げられる。本発明での粒径は、レーザー式粒度分布計で測定した。
【００１４】
一般式（１）、一般式（２）で示される潜伏性硬化促進剤は、いずれも、カチオン部は４級のホスホニウムイオンであり、Ｒ1、Ｒ2、Ｒ3及びＲ4は、芳香環もしくは複素環を有する１価の有機基又は１価の脂肪族基であり、かつリン原子とＲ1、Ｒ2、Ｒ3及びＲ4がＰ−Ｃ結合を形成するものであり、それらは互いに同一であっても異なっていてもよい。カチオン部は４級のホスホニウムイオンとしては、テトラフェニルホスホニウム、トリフェニルホスホニウム、トリアリールモノアルキルホスホニウム等が例示される。一般式（１）のアニオン部のフェノール化合物としは、ビスフェノールＡ（２，２−ビス（４−ヒドロキシフェニル）プロパン）、ビスフェノールＦ（４，４−メチレンビスフェノール）、２，４−メチレンビスフェノール、２，２−メチレンビスフェノール、ビスフェノールＥ、ビス（４−ヒドロキシフェニルスルホン）（ビスフェノールＳ）、ビス（４−ヒドロキシフェニル）メタノン等があり、一般式（２）のアニオン部のフェノール化合物としては、レゾルシノール、カテコール等が例示される。
本発明に用いる硬化硬化促進剤の特性を損なわない範囲で、トリフェニルホスフィン、１，８−ジアザビシクロ（５，４，０）ウンデセン−７、２−メチルイミダゾール等の硬化促進剤を併用いてもよい。
【００１５】
本発明に用いる潜伏性硬化促進剤の配合量は、全エポキシ樹脂組成物中０．０１〜１重量％程度が硬化性、保存性、他の特性のバランスがよく好適である。エポキシ樹脂とフェノール樹脂の配合比は、全エポキシ樹脂中のエポキシ基と全フェノール樹脂中のフェノール性水酸基の当量比、即ちエポキシ基数／フェノール性水酸基＝０．５〜２、硬化性、耐熱性、電気特性の点からより好ましくは０．８〜１．２である。
【００１６】
本発明のエポキシ樹脂組成物は、（Ａ）〜（Ｄ）成分の他に、必要に応じてγ−グリシドキシプロピルトリメトキシシラン等のカップリング剤、カーボンブラック等の着色剤、臭素化エポキシ樹脂、酸化アンチモン、リン化合物等の難燃剤、シリコーンオイル、シリコーンゴム等の低応力成分、天然ワックス、合成ワックス、高級脂肪酸もしくはその金属塩類、パラフィン等の離型剤、酸化防止剤等の各種添加剤を配合することができる。
本発明のエポキシ樹脂組成物は、（Ａ）〜（Ｄ）成分及びその他の添加剤等をミキサーを用いて常温混合し、ロール、押出機等の混練機で混練し、冷却後粉砕して得られる。
本発明の樹脂組成物を用いて、半導体等の電子部品を封止し、半導体装置を製造するには、トランスファーモールド、コンプレッションモールド、インジェクションモールド等の成形方法で硬化成形することができる。
【００１７】
【実施例】
以下に、本発明の実施例を示す。
実施例及び比較例で用いた硬化促進剤の構造を、以下に示す。
潜伏性硬化促進剤（Ｄ−１）：［下記式で示されアニオン部は、オルソ−オルソ体、オルソ−パラ体、パラ−パラ体の３種類の異性体である。平均粒径はレーザー式粒度分布計、軟化点は前記した方法により測定した（軟化点１０５℃）。以下（Ｄ−１）］
【化５】
0004742435.tif 000004
潜伏性硬化促進剤（Ｄ−２）：［平均粒径はレーザー式粒度分布計、融点は前記した方法により測定した（融点１９５℃）。以下（Ｄ−２）］
【化６】
0004742435.tif 000005
【００１８】
実施例１
エポキシ樹脂［油化シェルエポキシ（株）製、ＹＸ−４０００。エポキシ当量１９０ｇ／ｅｑ、融点１０５℃、以下Ａ−１という］              ４４重量部
フェノール樹脂［三井化学（株）製、ＸＬ−２２５。水酸基当量１６５ｇ／ｅｑ、軟化点７５℃、以下Ｂ−１という］                          ３８重量部
溶融球状シリカ（平均粒径２８μｍ）                        ９００重量部
潜伏性硬化促進剤（Ｄ−１）（平均粒径２μｍ、２０μｍ以上は０．５重量％）                                                              ５重量部
エポキシシランカップリング剤                                  ５重量部
カーボンブラック                                              ３重量部
カルナバワックス                                              ５重量部
を混合し、熱ロールを用いて、９５℃で８分間混練して冷却後粉砕し、エポキシ樹脂組成物を得た。得られたエポキシ樹脂組成物を、以下の方法で評価した。結果を表１に示す。
【００１９】
評価方法
スパイラルフローＥＭＭＩ−１−６６に準じたスパイラルフロー測定用の金型を用い、金型温度１７５℃、注入圧力７０ｋｇ／ｃｍ2、硬化時間２分で測定した。スパイラルフローは、流動性のパラメータであり、数値が大きい方が流動性が良好である。単位はｃｍ。
離型性：スパイラルフロー測定時の渦巻きの金型からの離型のしやすさで評価した。きれいに取れるものは○。折れるものは△。付着するものは×とした。
硬化性:キュラストメーター（オリエンテック（株）製、ＪＳＲキュラストメーターＩＶＰＳ型
）を用い、１７５℃、４５秒後のトルクを測定した。この値の大きい方が硬化性は良好である。単位はＮ・ｍ。
フロー残存率：エポキシ樹脂組成物の調製直後と３０℃で１週間保存した後のスパイラルフローを測定し、調製直後のスパイラルフローに対する保存後の百分率として表した。単位は％。
耐半田クラック性：１００ピンＴＱＦＰ（パッケージサイズは１４×１４ｍｍ、厚み１．４ｍｍ、シリコンチップのサイズは、８．０×８．０ｍｍ、リードフレームは４２アロイ製）を、金型温度１７５℃、注入圧力７０ｋｇ／ｃｍ2、硬化時間２分でトランスファー成形し、１７５℃、８時間で後硬化した。８５℃、相対湿度８５％の環境下で１６８時間放置し、その後２４０℃の半田槽に１０秒間浸漬した。顕微鏡と超音波探傷装置で観察し、外部クラックと内部剥離の発生個数（１０個中）で表した。
【００２０】
実施例３、参考例２、４、比較例１〜７
比較例１、２、６に用いた（Ｄ−１）は、平均粒径３６μｍ。
実施例３、参考例４に用いた（Ｄ−２）は、平均粒径２．２μｍで、２０μｍ以上が１重量％。
比較例３に用いた（Ｄ−２）は、平均粒径３３μｍ。
実施例３、参考例２、４、及び比較例１〜７について、表１の配合に従い、実施例１と同様にして、エポキシ樹脂組成物を調製し評価した。結果を表１に示す。
実施例１、３のエポキシ樹脂組成物は、硬化性、流動性が極めて良好であり、保存性はエポキシ樹脂組成物の調整直後の特性を維持しており、このエポキシ樹脂組成物の硬化物で封止された半導体装置は、耐半田クラック性が良好であることが判る。
【００２１】
【表１】
0004742435.tif 000006
【００２２】
【発明の効果】
本発明のエポキシ樹脂組成物は、保存性、硬化性及び流動性に優れ、このエポキシ樹脂組成物で封止された半導体装置は、耐半田クラック性に優れ産業上有用である。